이 조성 범위 는 X 선 강도 비 [ 회절 면 간격 으로 0 . 1089 내지 1 . 766 nm 에 , 즉 , Cu 관구 ( 管球 ) 를 X 선원 에 사용 하 고 , Cu 의 K α 선 에 의한 회절 측정 을 행하 는 경우 , 회절 각 2 θ 로 5 내지 90 ˚ 에 나타나 는 모든 회절 피크 강도 ( 다만 , 회절 면 간격 으로 0 . 233 nm 의 회절 피크 , 전술 한 조건 에서 는 2 θ 에서 , 38 . 61 ˚ 의 회절 피크 는 제외 한다 ) 의 합계 중 에 차지 하 는 Zn 3 Mg 7 의 회절 피크 강도 ( 다만 , 회절 면 간격 으로 0 . 233 nm 의 회절 피크 는 제외 한다 ) 의 비율 ] 가 10 % 이상 인 것 을 의미 하 는 조성 범위 이 다 .